(57)【要約】【課題】パターンの形成が容易なエッチング法によって、凹部のエッジ部がシャープな凹版を得、印刷への用途が限定されない信頼性の高い凹版の製造方法を提供する。それによって製造した凹版、印刷方法並びに印刷物を提供すること。【解決手段】内部混合型２流体ノズルを用い、高圧ガスによりエッチング液を粉砕して微細化し、微細化したエッチング液粒をノズルから噴射しエッチングを行うこと。外部混合型２流体ノズルを用い、高圧ガスにより噴射したエッチング液流を粉砕して微細化し、微細化したエッチング液粒をノズルから噴射しエッチングを行うこと。【選択図】図１
2004351695.tif 000002
【特許請求の範囲】
【請求項１】
内部混合型２流体ノズルを用い、エッチング液を高圧ガスにより粉砕して微細化し、微細化したエッチング液粒をノズルから噴射しエッチングを行うことを特徴とする凹版の製造方法。
【請求項２】
外部混合型２流体ノズルを用い、噴射したエッチング液流を高圧ガスにより粉砕して微細化し、微細化したエッチング液粒をノズルから噴射しエッチングを行うことを特徴とする凹版の製造方法。
【請求項３】
請求項１、又は請求項２記載の凹版の製造方法を用いて製造し、エッチングファクター２以上を有することを特徴とする凹版。
【請求項４】
請求項３記載の凹版を用いてグラビア印刷を行うことを特徴とする印刷方法。
【請求項５】
請求項４記載の印刷方法により印刷したことを特徴とする印刷物。
【発明の詳細な説明】
【０００１】
【発明の属する技術分野】
本発明は、凹版印刷に用いられる凹版に関するものであり、特に、凹部のエッジがシャープな凹版の製造方法、及び凹版、印刷方法、印刷物に関する。
【０００２】
【従来の技術】
一般に印刷方式は、凸版印刷方式、凹版印刷方式、平版印刷方式の３つに大別される。このうち凹版印刷方式は、たとえば、グラビア印刷、紙幣印刷、証券印刷等に多く用いられている。凹版印刷方式は、印刷版である凹版にインキを付着させ、基材シート上に凹版内のインキを転写させて凹版印刷を施すものである。
この種の凹版印刷に用いられる凹版を製造する方法としては、従来から電鋳法、あるいはエッチング法が多く採用されている。このうち、電鋳法においては鋭い刃物等で溝を作り、電鋳で２回型取りして凹版とすることから、凹部のエッジがシャープに角張っており刷り上がりのインキのエッジもシャープなものとなる。しかしながら、パターンの形成が困難であるという問題があった。
【０００３】
一方、エッチング法においては、パターンの形成が電鋳法よりも非常に容易ではあるが、印刷用途が限定されてしまうという問題がある。理由は断面形状においてエッジ部がシャープにならず、ワイピング、ドクタリング等のインキング時のインキのエッジが明確でなくなる。このため、刷り上がりの際のエッジがぎざぎざになることが多々ある。
すなわち、エッチング法によって作製された凹版は、エッチング部分の側面であるエッジが緩やかになることから、凹部内へのインキの詰まり方が不安定でかつ薄くなる。その結果、この凹版を用いて印刷した際に、設計通りの線幅を得る事が難しい。また、インキの盛りが薄くなり、さらには線の形状が一定しなくなる。
【０００４】
【発明が解決しようとする課題】
以上のような事情から、最近ではパターンの形成が容易なエッチング法によっても凹部のエッジ部がシャープとなる凹版の製造方法の実現が強く要望されている。
本発明は、上記のような問題点を解決するために成されたもので、その課題はパターンの形成が容易なエッチング法によって、凹部のエッジ部がシャープな凹版を得ることができ、印刷への用途が限定されることがない極めて信頼性の高い凹版の製造方法を提供することにある。
また、その製造方法によって製造した凹版、その凹版を用いた印刷方法並びに印刷物を提供することにある。
【０００５】
【課題を解決するための手段】
本発明は、内部混合型２流体ノズルを用い、エッチング液を高圧ガスにより粉砕して微細化し、微細化したエッチング液粒をノズルから噴射しエッチングを行うことを特徴とする凹版の製造方法である。
【０００６】
また、本発明は、外部混合型２流体ノズルを用い、噴射したエッチング液流を高圧ガスにより粉砕して微細化し、微細化したエッチング液粒をノズルから噴射しエッチングを行うことを特徴とする凹版の製造方法である。
【０００７】
また、本発明は、上記発明による凹版の製造方法を用いて製造し、エッチングファクター２以上を有することを特徴とする凹版である。
【０００８】
また、本発明は、上記発明による凹版を用いてグラビア印刷を行うことを特徴とする印刷方法である。
【０００９】
また、本発明は、上記発明による印刷方法により印刷したことを特徴とする印刷物である。
【００１０】
【発明の実施の形態】
以下に本発明の実施形態を詳細に説明する。
本発明による凹版の製造方法は、凹版印刷に用いる凹版をエッチングによって製造する際に、２流体ノズルを使用する。
図１は、請求項１に係わる凹版の製造方法において用いる内部混合型２流体ノズルの概略を説明する断面図である。図１に示すように、エッチング液は矢印（１）で示すように供給され、高圧ガス、例えば、圧縮空気は矢印（２）で示すように供給される。図１中、（Ａ）で示すノズル内部の合流点で、エッチング液を高圧ガスにより粉砕して微細化し、微細化したエッチング液粒を白太矢印（３）で示すように噴射しエッチングを行うものである。
【００１１】
エッチング液の液圧０．１〜０．５ＭＰａ、圧縮空気の空気圧０．１〜０．５ＭＰａ程度において、微細化したエッチング液粒の半径は、２０〜７０μｍ程度のものとなり、また、この微細化したエッチング液粒の速度も高速になっているものと推量される。
このような微細化し、高速化したエッチング液粒でエッチングを行うことにより、エッチングファクターの高い凹版を得ることができる。
【００１２】
エッチングファクター（Ｅ．Ｆ）とは、フォトエッチングにおいて、腐食深度に対するサイドエッチ（アンダーカット）の程度を表す係数である。本発明においては、図３に示すように、腐食深度を（Ｄ）、腐食前の凹版の画線巾を（Ｗ１）、腐食後の凹版の画線巾を（Ｗ２）とした時、エッチングファクター（Ｅ．Ｆ）は、以下の数式（１）で表される。
この係数が大きいほど、凹版の画線の巾が増大しないで深度が大きくなることを示す。尚、図３中、（７）は金属、（８）はエッチングレジストを示す。
【００１３】
【数１】
2004351695.tif 000003
【００１４】
図２は、請求項２に係わる凹版の製造方法において用いる外部混合型２流体ノズルの概略を説明する断面図である。図２に示すように、エッチング液は矢印（４）で示すように供給され、高圧ガス、例えば、圧縮空気は矢印（５）で示すように供給される。図１中、（Ｂ）で示すノズル外部の先端部で、エッチング液流を高圧ガスにより粉砕して微細化し、微細化したエッチング液粒を白太矢印（６）で示すように噴射しエッチングを行うものである。
【００１５】
エッチング液の液圧０．１〜０．５ＭＰａ、圧縮空気の空気圧０．１〜０．５ＭＰａ程度において、微細化したエッチング液粒の半径は２０〜７０μｍ程度のものとなり、また、この微細化したエッチング液粒の速度は１２〜１６ｍ／分程度のものとなる。
本発明においては２流体ノズルを使用するが、従来の液体のみを使用したノズルにおける液粒の半径は、液圧０．１〜０．５ＭＰａ程度において、概ね１５０〜２００μｍ程度であるので、上記微細化したエッチング液粒の半径２０〜７０μｍは、大幅に微細化していることを表している。
【００１６】
また、液体のみを使用したノズルにおける液粒の速度は、液圧０．１〜０．５ＭＰａ程度において、概ね６ｍ／分程度であるので、上記微細化したエッチング液粒の速度１２〜１６ｍ／分は、大幅に高速化していることを表している。
このような微細化し、高速化したエッチング液粒でエッチングを行うことにより、エッチングファクターの高い凹版を得ることができる。
【００１７】
また、本発明による凹版は、２流体ノズルを使用してエッチングし、エッチングファクター２以上を有することを特徴とする凹版である。従来のエッチングにおいては、エッチングファクターに及ぼす要因としての、エッチング液の種類、エッチング条件、エッチングレジストの種類などに種々配慮しても、エッチングファクターは１．８程度である。
本発明による凹版の製造方法によれば、エッチングファクター２以上を有する凹版を容易に得ることができ、従って、本発明による凹版用いて印刷した際には、設計通りの線幅を得る事ができ、また、インキの盛りは厚くなり、さらには線の形状は一定したものとなる。
【００１８】
【実施例】
＜実施例１＞
ドラム状銅ロールにレジストを塗布し、パターンを作製、塩化第二鉄液を使用し１０μｍ深度のエッチングを行った。エッチングには、外部混合型２流体ノズルを使用した。エッチング液の液圧は０．３ＭＰａ、高圧ガスとしては圧縮空気を使用し、空気圧０．３ＭＰａとした。
エッチング後にレジストを除去し、深度及びサイドエッチを測定したことろ、エッチングファクターは２．３という高い結果をえた。その後、１〜２μｍのクロムめっきを施した。
このようにして作製した凹版を使用して印刷をおこなった。印刷の線幅は限りなく設計値に近く、インキの盛りが厚く、線形状もすっきりしていた。
以上の実施例１においては、エッチング液に塩化第二鉄液を用いる場合について説明したが、これに限らず、例えば、塩化銅、過硫酸アンモン系エッチング液を用いる事も出来る。
【００１９】
【発明の効果】
本発明は、凹版印刷に用いる凹版をエッチングによって製造する際に、２流体ノズルを使用するので、凹部のエッジ部がシャープな凹版を得る事が出来る。従って、設計通りの線幅が容易に得られ、また、インキの盛りは厚くなり、さらには線の形状が一定な、すなわち、印刷の用途が限定される事の無い信頼性の高い凹版の製造方法となる。
また、本発明による凹版の製造方法を用いることによって、印刷の用途が限定される事の無い凹版、印刷方法となり、さらには高精度かつ美しい印刷物を得る事が出来る。
【図面の簡単な説明】
【図１】内部混合型２流体ノズルの概略を説明する断面図である。
【図２】外部混合型２流体ノズルの概略を説明する断面図である。
【図３】エッチングファクターの説明図である。
【符号の説明】
１、４・・・エッチング液の供給
２、５・・・高圧ガスの供給
３、６・・・微細化したエッチング液粒の噴射
７・・・金属
８・・・エッチングレジスト
【図１】
2004351695.tif 000004
【図２】
2004351695.tif 000005
【図３】
2004351695.tif 000006